(57)【要約】【課題】不燃性テープにおいて、ケイ酸マグネシウムシートと、金属箔とを、更には中性紙とを積層することで、優れた平滑性を有し、不燃材料の発熱性試験に合格できること。【解決手段】不燃性テープ１は、第１層の中性紙６と、第２層のアルミニウム箔２と、第３層のケイ酸マグネシウムシート３と、第４層のテープ用粘着剤４とを順次積層させて構成され、極めて平滑な表面を有している。ケイ酸マグネシウムシート３の表面に金属箔２の層を設けて可燃性ガスを遮断するとともに、熱伝導性に優れたアルミニウム箔２で熱を分散させて局所的な加熱にも強くし、更に熱伝導性の小さいケイ酸マグネシウムシート３によって、テープ用粘着剤４への熱伝導を遮断して可燃性ガスの発生を抑えられ、不燃材料の発熱性試験を実施したところ、総発熱量は４．０ＭＪ／ｍ2以下で、最高発熱速度が連続して２００ｋＷ／ｍ2 を超過した時間も０秒で、不燃材料の発熱性試験に合格した。【選択図】図３
2009173730.tif 000002
【特許請求の範囲】
【請求項１】
金属箔からなる第１層と、
含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第２層と、
テープ用粘着剤からなる第３層と
を具備することを特徴とする不燃性テープ。
【請求項２】
含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第１層と、
金属箔からなる第２層と、
テープ用粘着剤からなる第３層と
を具備することを特徴とする不燃性テープ。
【請求項３】
中性紙からなる第１層と、
金属箔からなる第２層と、
含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第３層と、
テープ用粘着剤からなる第４層と
を具備することを特徴とする不燃性テープ。
【請求項４】
金属箔からなる第１層と、
含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第２層と、
テープ用粘着剤からなる第３層と
を具備することを特徴とする不燃性テープ。
【請求項５】
含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第１層と、
金属箔からなる第２層と、
テープ用粘着剤からなる第３層と
を具備することを特徴とする不燃性テープ。
【請求項６】
中性紙からなる第１層と、
金属箔からなる第２層と、
含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第３層と、
テープ用粘着剤からなる第４層と
を具備することを特徴とする不燃性テープ。
【請求項７】
前記テープ用粘着剤からなる前記第３層または前記第４層の表面には離型紙が積層されていることを特徴とする請求項１乃至請求項６のいずれか１つに記載の不燃性テープ。
【請求項８】
前記金属箔の厚さが５μｍ〜４０μｍの範囲内であることを特徴とする請求項１乃至請求項７のいずれか1つに記載の不燃性テープ。
【請求項９】
前記ケイ酸マグネシウムシートの厚さが０．２０ｍｍ〜０．５５ｍｍの範囲内であることを特徴とする請求項１乃至請求項８のいずれか1つに記載の不燃性テープ。
【請求項１０】
前記中性紙の厚さが２０μｍ〜８０μｍの範囲内であることを特徴とする請求項３，請求項６乃至請求項９のいずれか1つに記載の不燃性テープ。
【請求項１１】
前記金属箔がアルミニウム箔、ステンレス箔、チタン箔、鋼板箔のいずれかであることを特徴とする請求項１乃至請求項１０のいずれか1つに記載の不燃性テープ。
【請求項１２】
前記ケイ酸マグネシウムシートの材料である前記含水ケイ酸マグネシウム化合物の平均粒径が１０μｍ〜２５μｍの範囲内であることを特徴とする請求項１乃至請求項１１のいずれか1つに記載の不燃性テープ。
【請求項１３】
前記ケイ酸マグネシウムシートの材料である前記含水ケイ酸マグネシウム化合物がセピオライト（含水ケイ酸マグネシウム）であることを特徴とする請求項１乃至請求項１２のいずれか1つに記載の不燃性テープ。
【発明の詳細な説明】
【技術分野】
【０００１】
本発明は、壁装材・壁材等の建材等の接合材として用いることができる不燃性を有する不燃性テープに関するものであり、特に、粘着層に有機系接着剤を有するため不燃性を付与することが困難であった不燃性テープにおいて、不燃性試験に合格することができる不燃性テープに関するものである。
【背景技術】
【０００２】
近年、建造物の火災事故の防止に関わる社会的要請に基づいて、建築内装材等について防炎・耐火・不燃の基準が厳しく設定され、壁装材・壁材を始めとする建材について不燃性材料の需要が高まるにしたがって、これらの建材の間を接合するテープ材料についても、「燃えない・熱に強い」いわゆる不燃性テープの需要は極めて高くなっている。
【０００３】
従来、不燃性テープとしては、特許文献１に示されるように、金属テープ・ガラステープ・ガラスマイカテープ・セラミックテープ等の無機質テープや、ポリイミド・ポリビスマレイミドトリアジン・ポリアミノビスマレイミド・ポリアミドイミド系等の熱硬化性樹脂製テープ、熱可塑性の液晶ポリマーテープ、及び３５０℃以上の融点・軟化点を有する熱可塑性樹脂テープ、等が用いられていた。
【０００４】
しかし、熱硬化性樹脂製テープ・液晶ポリマーテープ・熱可塑性樹脂テープはいずれも有機合成樹脂からなるため本来的に可燃性であり、また無機質テープのうち金属テープは熱伝導率が大きいためテープの接着層を構成する可燃性物質が加熱されて可燃性ガスが発生し、ガス圧によって金属箔が破れるためやはり可燃性ガスが燃焼してしまう。更に、無機質テープのうちガラステープ・ガラスマイカテープ・セラミックテープにおいては、高温によって基布のガラスクロスが溶融し、機械的強度が劣り脆いマイカやセラミックスが割れを生じて剥がれ落ちてしまうため、不燃性を発揮することができなかった。
【０００５】
そこで、特許文献２においては、集成マイカと金属線よりなる編織テープとを接着層を介して積層した電線用耐火テープの発明について開示している。この特許文献２に記載の電線用耐火テープは、集成マイカと金属線よりなる編織テープとを接着層を介して積層することによって、マイカテープ或いは金属編織テープを各々単独で使用した場合に生じる欠点を相互に補完し、それによってケーブルの難燃性を大幅に向上させることができるとしている。
【０００６】
また、特許文献３においては、不燃性テープの具体例として、表面がアルミニウム箔で構成され、アルミニウム箔の裏側にガラスクロスが接着された構造のものを用いることが記載されている。このような不燃性テープの裏側に有機接着剤を塗り、必要な箇所に貼り付けることによって、耐火性のテープとして用いることができるとしている。
【特許文献１】特許第２５３０６６７号公報
【特許文献２】特開平４−０６７５１７号公報
【特許文献３】特開２００６−０９７８０２号公報
【発明の開示】
【発明が解決しようとする課題】
【０００７】
しかしながら、上記特許文献２及び特許文献３に係る発明においては、金属線よりなる編織テープ及びガラスクロスが用いられているため、これらの不燃性テープが施工面に貼り付けられた際には金属線よりなる編織テープまたはガラスクロスの線による凹凸を生じてしまい、表面の平滑性を保つことができず見栄えが損なわれるという問題点があった。
【０００８】
そこで、本発明は、含水ケイ酸マグネシウム化合物・パルプ・アルミナホウケイ酸ガラス及びバインダーの配合率を最適にして不燃材料の発熱性試験に合格するより優れた不燃性及び防炎性を有するケイ酸マグネシウムシートを開発して、このケイ酸マグネシウムシートと、テープ用粘着剤と、金属箔とを、更には中性紙とを積層することによって、不燃材料の発熱性試験に合格できる極めて優れた不燃性を有するとともに、優れた平滑性をも有し、見栄えが損なわれることがない不燃性テープを提供することを課題とする。
【課題を解決するための手段】
【０００９】
請求項１の発明に係る不燃性テープは、金属箔からなる第１層と、含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第２層と、テープ用粘着剤からなる第３層とを具備するものである。
【００１０】
ここで、「金属箔」としては、アルミニウム箔、ステンレス箔、チタン箔、鋼板箔、金箔、銀箔、白金箔、銅箔、真鍮箔、錫箔、ニッケル箔等、種々の金属の箔を用いることができる。また、「含水ケイ酸マグネシウム化合物」としては、天然鉱物であるセピオライト（含水ケイ酸マグネシウム）、アタパルジャイト（含水ケイ酸マグネシウムアルミニウム）、タルク（滑石、含水ケイ酸マグネシウム）等があり、またこれらの含水ケイ酸マグネシウム化合物の合成物をも含む。
【００１１】
更に、「バインダー」としては、アクリル樹脂・ポリオレフィン樹脂・ポリエステル樹脂・ポリスチレン樹脂を始めとする熱可塑性樹脂、エポキシ樹脂・フェノール樹脂・ウレタン樹脂を始めとする熱硬化性樹脂、及びこれらの混合物、更に無機質バインダーを用いることができる。また、「テープ用粘着剤」としては、様々な有機系接着剤、例えばアクリル溶剤型粘着剤やアクリル系エマルジョン等を用いることができる。
【００１２】
請求項２の発明に係る不燃性テープは、含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第１層と、金属箔からなる第２層と、テープ用粘着剤からなる第３層とを具備するものである。
【００１３】
請求項３の発明に係る不燃性テープは、中性紙からなる第１層と、金属箔からなる第２層と、含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第３層と、テープ用粘着剤からなる第４層とを具備するものである。
【００１４】
ここで、「中性紙」とは、中性から弱アルカリ性領域で製造された紙で、充填材として炭酸カルシウムが主に使用され、製造された紙もＪＩＳに規定された紙のｐＨ測定で中性から弱塩基性を示し、上質紙の殆どを占める紙のことである。
【００１５】
請求項４の発明に係る不燃性テープは、金属箔からなる第１層と、含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第２層と、テープ用粘着剤からなる第３層とを具備するものである。
【００１６】
請求項５の発明に係る不燃性テープは、含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第１層と、金属箔からなる第２層と、テープ用粘着剤からなる第３層とを具備するものである。
【００１７】
請求項６の発明に係る不燃性テープは、中性紙からなる第１層と、金属箔からなる第２層と、含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第３層と、テープ用粘着剤からなる第４層とを具備するものである。
【００１８】
請求項７の発明に係る不燃性テープは、請求項１乃至請求項６のいずれか1つの構成において、前記テープ用粘着剤からなる第３層または第４層の表面には離型紙が積層されているものである。
【００１９】
請求項８の発明に係る不燃性テープは、請求項１乃至請求項７のいずれか1つの構成において、前記金属箔の厚さが５μｍ〜４０μｍの範囲内であるものである。
【００２０】
請求項９の発明に係る不燃性テープは、請求項１乃至請求項８のいずれか1つの構成において、前記ケイ酸マグネシウムシートの厚さが０．２０ｍｍ〜０．５５ｍｍの範囲内であるものである。
【００２１】
請求項１０の発明に係る不燃性テープは、請求項３，請求項６乃至請求項９のいずれか1つの構成において、前記中性紙の厚さが２０μｍ〜８０μｍの範囲内であるものである。
【００２２】
請求項１１の発明に係る不燃性テープは、請求項１乃至請求項１０のいずれか1つの構成において、前記金属箔がアルミニウム箔、ステンレス箔、チタン箔、鋼板箔のいずれかであるものである。
【００２３】
請求項１２の発明に係る不燃性テープは、請求項１乃至請求項１１のいずれか1つの構成において、前記ケイ酸マグネシウムシートの材料である前記含水ケイ酸マグネシウム化合物の平均粒径が１０μｍ〜２５μｍの範囲内であるものである。
【００２４】
請求項１３の発明に係る不燃性テープは、請求項１乃至請求項１２のいずれか1つの構成において、前記ケイ酸マグネシウムシートの材料である前記含水ケイ酸マグネシウム化合物がセピオライト（含水ケイ酸マグネシウム）であるものである。
【発明の効果】
【００２５】
請求項１の発明に係る不燃性テープは、金属箔からなる第１層と、含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第２層と、テープ用粘着剤からなる第３層とを具備する。
【００２６】
ここで、「金属箔」としては、アルミニウム箔、ステンレス箔、チタン箔、鋼板箔、金箔、銀箔、白金箔、銅箔、真鍮箔、錫箔、ニッケル箔等、種々の金属の箔を用いることができる。また、「含水ケイ酸マグネシウム化合物」としては、天然鉱物であるセピオライト（含水ケイ酸マグネシウム）、アタパルジャイト（含水ケイ酸マグネシウムアルミニウム）、タルク（滑石、含水ケイ酸マグネシウム）等があり、またこれらの含水ケイ酸マグネシウム化合物の合成物をも含む。
【００２７】
更に、「バインダー」としては、アクリル樹脂・ポリアルキレン樹脂・ポリエステル樹脂・ポリスチレン樹脂を始めとする熱可塑性樹脂、エポキシ樹脂・フェノール樹脂・ウレタン樹脂を始めとする熱硬化性樹脂、及びこれらの混合物、更には無機質バインダーを用いることができる。また、「テープ用粘着剤」としては、様々な有機系接着剤、例えばアクリル溶剤型粘着剤やアクリル系エマルジョン等を用いることができる。
【００２８】
本発明者らは、鋭意実験研究の結果、不燃性シートとしてのケイ酸マグネシウムシートとして、含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するものが、より不燃性及び防炎性に優れており、不燃材料の条件を満たすことを見出した。
【００２９】
すなわち、上記組成からなるケイ酸マグネシウムシートは、不燃材料の発熱性試験において２０分の加熱により６００℃近くになっても、総発熱量は僅かに０．８ＭＪ／ｍ2（総発熱量の合格値は８．０ＭＪ／ｍ2以下）であり、しかも僅か０．２５ｍｍの厚さで亀裂もなく形状を保持し、不燃材料として合格した。
【００３０】
しかし、かかるケイ酸マグネシウムシートのみを不燃性テープの材料として用いたのでは、ケイ酸マグネシウムシートがガス透過性を有するため、火炎を当てた場合に、有機系接着剤であるテープ用粘着剤、またはケイ酸マグネシウムシートからなるテープを貼った材料から加熱によって発生した可燃性ガスが、ケイ酸マグネシウムシートを透過して燃焼するため、不燃材料の発熱性試験に合格することができない。
【００３１】
そこで、本発明者らは、ケイ酸マグネシウムシートの表面に金属箔の層を設けることによって、可燃性ガスを遮断するとともに、熱伝導性に優れた金属箔の層で熱を分散させて局所的な加熱にも強くし、更に熱伝導性の小さい（熱伝導率：０．１１Ｗ／ｍＫ）ケイ酸マグネシウムシートによって熱伝導を遮断して、テープ用粘着剤及び基材からの可燃性ガスの発生を抑えることによって、不燃材料の発熱性試験に合格することができる不燃性テープを作製することに思い至った。
【００３２】
こうして得られた本発明に係る不燃性テープは、不燃材料の発熱性試験において総発熱量は８．０ＭＪ／ｍ2以下であり、最高発熱速度が連続して２００ｋＷ／ｍ2 を超過した時間も１０秒未満であって、不燃材料の発熱性試験に合格した。また、凹凸がなく極めて平滑性に優れたケイ酸マグネシウムシート及び金属箔を積層して、更にテープ用粘着剤を積層してなるものであることから、平滑性においても極めて優れたものであった。
【００３３】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、金属箔とを積層することによって、不燃材料の発熱性試験に合格できる極めて優れた不燃性を有するとともに優れた平滑性をも有し、見栄えが損なわれることがない不燃性テープとなる。
【００３４】
請求項２の発明に係る不燃性テープは、含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第１層と、金属箔からなる第２層と、テープ用粘着剤からなる第３層とを具備する。
【００３５】
すなわち、請求項２の発明に係る不燃性テープは、請求項１に係る不燃性テープの第１層と第２層とを入れ替えて、ケイ酸マグネシウムシートが表面になるようにしたものである。不燃性テープが用いられる場所において水が使われる場合等に、金属箔が表面に出ていると漏電の恐れがあるため、ケイ酸マグネシウムシートが表面に出るようにすることが好ましい。そして、このように第１層と第２層とを入れ替えても、請求項１に係る不燃性テープと同様の作用効果を得ることができる。
【００３６】
こうして得られた本発明に係る不燃性テープは、不燃材料の発熱性試験において総発熱量は８．０ＭＪ／ｍ2以下であり、最高発熱速度が連続して２００ｋＷ／ｍ2 を超過した時間も１０秒未満であって、不燃材料の発熱性試験に合格した。また、凹凸がなく極めて平滑性に優れたケイ酸マグネシウムシート及び金属箔を積層して、更にテープ用粘着剤を積層してなるものであることから、平滑性においても極めて優れたものであった。
【００３７】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、金属箔とを積層することによって、不燃材料の発熱性試験に合格できる極めて優れた不燃性を有するとともに優れた平滑性をも有し、見栄えが損なわれることがない不燃性テープとなる。
【００３８】
請求項３の発明に係る不燃性テープは、中性紙からなる第１層と、金属箔からなる第２層と、含水ケイ酸マグネシウム化合物７４重量％〜８５重量％・パルプ５重量％〜１１重量％・アルミナホウケイ酸ガラス４重量％〜１２重量％及びバインダー３重量％〜７重量％を含有するケイ酸マグネシウムシートからなる第３層と、テープ用粘着剤からなる第４層とを具備する。
【００３９】
すなわち、請求項３の発明に係る不燃性テープは、請求項１に係る不燃性テープの第１層としての金属箔の上に、更に中性紙の層を設けた構造を有している。この理由は、表面に金属箔の層を設けただけでは、金属箔が薄い場合には、可燃性ガスが発生した際にガス圧で亀裂が入って可燃性ガスが漏れる可能性があるとともに、建材等の一部として用いる場合に金属箔の表面では装飾を施すことが困難であるからである。
【００４０】
そこで、金属箔の層の表面に、更に中性紙の層を設けることによって、金属箔が薄い場合でもガス圧で亀裂が入って可燃性ガスが漏れるのを確実に防止するとともに、建材等の一部として用いる場合に容易に装飾を施すことができるようにしたものである。
【００４１】
ここで、第１層として中性紙を用いるのは、不燃性テープを接着する基材がフォーム材やコンクリートの場合にはアルカリ性物質に触れることがあるため、中性紙が好ましいことと、建材等の一部として表面に装飾を施す場合には、中性でないと変色や染み出し等の不具合が出ることがあるためである。
【００４２】
こうして得られた本発明に係る不燃性テープは、不燃材料の発熱性試験において総発熱量は８．０ＭＪ／ｍ2以下であり、最高発熱速度が連続して２００ｋＷ／ｍ2 を超過した時間も１０秒未満であって、不燃材料の発熱性試験に合格した。また、凹凸がなく極めて平滑性に優れた中性紙、ケイ酸マグネシウムシート及び金属箔を積層して、更にテープ用粘着剤を積層してなるものであることから、平滑性においても極めて優れたものであった。
【００４３】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに、優れた平滑性をも有し、見栄えが損なわれることがない不燃性テープとなる。
【００４４】
請求項４の発明に係る不燃性テープは、金属箔からなる第１層と、含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第２層と、テープ用粘着剤からなる第３層とを具備する。
【００４５】
本発明者らは、鋭意実験研究の結果、不燃性シートとしてのケイ酸マグネシウムシートとして、請求項１乃至請求項３に係る発明におけるもの以外にも、含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するものが、より不燃性及び防炎性に優れており、不燃材料の条件を満たすことを見出した。
【００４６】
すなわち、上記組成からなるケイ酸マグネシウムシートは、不燃材料の発熱性試験において２０分の加熱により６００℃近くになっても、総発熱量は僅かに０．８ＭＪ／ｍ2（総発熱量の合格値は８．０ＭＪ／ｍ2以下）であり、しかも僅か０．３５ｍｍの厚さで亀裂もなく形状を保持し、不燃材料として合格した。
【００４７】
しかし、かかるケイ酸マグネシウムシートのみを不燃性テープの材料として用いたのでは、ケイ酸マグネシウムシートがガス透過性を有するため、火炎を当てた場合に、有機系接着剤であるテープ用粘着剤、またはケイ酸マグネシウムシートからなるテープを貼った材料から加熱によって発生した可燃性ガスが、ケイ酸マグネシウムシートを透過して燃焼するため、不燃材料の発熱性試験に合格することができない。
【００４８】
そこで、本発明者らは、ケイ酸マグネシウムシートの表面に金属箔の層を設けることによって、可燃性ガスを遮断するとともに、熱伝導性に優れた金属箔の層で熱を分散させて局所的な加熱にも強くし、更に熱伝導性の小さい（熱伝導率：０．１１Ｗ／ｍＫ）ケイ酸マグネシウムシートによって熱伝導を遮断して、テープ用粘着剤及び基材からの可燃性ガスの発生を抑えることによって、不燃材料の発熱性試験に合格することができる不燃性テープを作製することに思い至った。
【００４９】
こうして得られた本発明に係る不燃性テープは、不燃材料の発熱性試験において総発熱量は８．０ＭＪ／ｍ2以下であり、最高発熱速度が連続して２００ｋＷ／ｍ2 を超過した時間も１０秒未満であって、不燃材料の発熱性試験に合格した。また、凹凸がなく極めて平滑性に優れたケイ酸マグネシウムシート及び金属箔を積層して、更にテープ用粘着剤を積層してなるものであることから、平滑性においても極めて優れたものであった。
【００５０】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、金属箔とを積層することによって、不燃材料の発熱性試験に合格できる極めて優れた不燃性を有するとともに優れた平滑性をも有し、見栄えが損なわれることがない不燃性テープとなる。
【００５１】
請求項５の発明に係る不燃性テープは、含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第１層と、金属箔からなる第２層と、テープ用粘着剤からなる第３層とを具備する。
【００５２】
すなわち、請求項５の発明に係る不燃性テープは、請求項４に係る不燃性テープの第１層と第２層とを入れ替えて、ケイ酸マグネシウムシートが表面になるようにしたものである。不燃性テープが用いられる場所において水が使われる場合等に、金属箔が表面に出ていると漏電の恐れがあるため、ケイ酸マグネシウムシートが表面に出るようにすることが好ましい。そして、このように第１層と第２層とを入れ替えても、請求項５に係る不燃性テープと同様の作用効果を得ることができる。
【００５３】
こうして得られた本発明に係る不燃性テープは、不燃材料の発熱性試験において総発熱量は８．０ＭＪ／ｍ2以下であり、最高発熱速度が連続して２００ｋＷ／ｍ2 を超過した時間も１０秒未満であって、不燃材料の発熱性試験に合格した。また、凹凸がなく極めて平滑性に優れたケイ酸マグネシウムシート及び金属箔を積層して、更にテープ用粘着剤を積層してなるものであることから、平滑性においても極めて優れたものであった。
【００５４】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、金属箔とを積層することによって、不燃材料の発熱性試験に合格できる極めて優れた不燃性を有するとともに優れた平滑性をも有し、見栄えが損なわれることがない不燃性テープとなる。
【００５５】
請求項６の発明に係る不燃性テープは、中性紙からなる第１層と、金属箔からなる第２層と、含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシートからなる第３層と、テープ用粘着剤からなる第４層とを具備する。
【００５６】
すなわち、請求項６の発明に係る不燃性テープは、請求項４に係る不燃性テープの第１層としての金属箔の上に、更に中性紙の層を設けた構造を有している。この理由は、表面に金属箔の層を設けただけでは、金属箔が薄い場合には、可燃性ガスが発生した際にガス圧で亀裂が入って可燃性ガスが漏れる可能性があるとともに、建材等の一部として用いる場合に金属箔の表面では装飾を施すことが困難であるからである。
【００５７】
そこで、金属箔の層の表面に、更に中性紙の層を設けることによって、金属箔が薄い場合でもガス圧で亀裂が入って可燃性ガスが漏れるのを確実に防止するとともに、建材等の一部として用いる場合に容易に装飾を施すことができるようにしたものである。
【００５８】
ここで、第１層として中性紙を用いるのは、不燃性テープを接着する基材がフォーム材やコンクリートの場合にはアルカリ性物質に触れることがあるため、中性紙が好ましいことと、建材等の一部として表面に装飾を施す場合には、中性でないと変色や染み出し等の不具合が出ることがあるためである。
【００５９】
こうして得られた本発明に係る不燃性テープは、不燃材料の発熱性試験において総発熱量は８．０ＭＪ／ｍ2以下であり、最高発熱速度が連続して２００ｋＷ／ｍ2 を超過した時間も１０秒未満であって、不燃材料の発熱性試験に合格した。また、凹凸がなく極めて平滑性に優れた中性紙、ケイ酸マグネシウムシート及び金属箔を積層して、更にテープ用粘着剤を積層してなるものであることから、平滑性においても極めて優れたものであった。
【００６０】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに、優れた平滑性をも有し、見栄えが損なわれることがない不燃性テープとなる。
【００６１】
請求項７の発明に係る不燃性テープにおいては、テープ用粘着剤からなる第３層または第４層の表面には離型紙が積層されている。
【００６２】
これによって、請求項１乃至請求項６に記載の効果に加えて、テープ用粘着剤が離型紙で保護されて、保存や取扱いが容易になり、テープ用粘着剤の接着力が低下することがなくなる。また、長尺の不燃性テープを容易に巻き取って保存・運搬することができる。
【００６３】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに、優れた平滑性をも有し、見栄えが損なわれることがない不燃性テープとなる。
【００６４】
請求項８の発明に係る不燃性テープにおいては、金属箔の厚さが５μｍ〜４０μｍの範囲内である。本発明者らは、鋭意実験研究の結果、金属箔の厚さが５μｍ〜４０μｍの範囲内である場合に、より確実に不燃材料の発熱性試験に合格できる不燃性テープが得られることを見出し、この知見に基づいて本発明を完成したものである。
【００６５】
すなわち、金属箔の厚さが５μｍ未満であると、金属箔が薄過ぎてガス圧で亀裂が入るのを抑えることができない場合があるとともに、破れ易くなるため積層するための施工が困難になり、一方、金属箔の厚さが４０μｍを超えると、金属箔が厚過ぎて柔軟性を失い、積層するための施工が困難になるとともに、金属箔が高価になって不燃性テープのコストが高くなり、かつ重くなってしまう。したがって、金属箔の厚さは、５μｍ〜４０μｍの範囲内であることが好ましい。
【００６６】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに優れた平滑性をも有し、見栄えが損なわれることがない不燃性テープとなる。
【００６７】
請求項９の発明に係る不燃性テープにおいては、ケイ酸マグネシウムシートの厚さが０．２０ｍｍ〜０．５５ｍｍの範囲内、より好ましくは０．２５ｍｍ±０．０５ｍｍである。本発明者らは、鋭意実験研究の結果、ケイ酸マグネシウムシートの厚さが０．２ｍｍ〜０．５５ｍｍの範囲内である場合に、より確実に不燃材料の発熱性試験に合格できる不燃性テープが得られることを見出し、この知見に基づいて本発明を完成したものである。
【００６８】
すなわち、ケイ酸マグネシウムシートの厚さが０．２ｍｍ未満であると、ケイ酸マグネシウムシートが薄過ぎて低熱伝導率による熱遮断効果が充分に得られない可能性があるとともに、ケイ酸マグネシウムシートが割れ易くなるため積層のための施工がし難くなり、一方、ケイ酸マグネシウムシートの厚さが０．５５ｍｍを超えると、ケイ酸マグネシウムシートが厚過ぎて、不燃性テープの施工性が悪くなってしまう。したがって、ケイ酸マグネシウムシートの厚さは、０．２０ｍｍ〜０．５５ｍｍの範囲内であることが好ましい。
【００６９】
このようにして、不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに優れた平滑性をも有し、見栄えが損なわれることがない不燃性テープとなる。
【００７０】
請求項１０の発明に係る不燃性テープにおいては、中性紙の厚さが２０μｍ〜８０μｍの範囲内である。本発明者らは、鋭意実験研究の結果、中性紙の厚さが２０μｍ〜８０μｍの範囲内である場合に、より確実に不燃材料の発熱性試験に合格できる不燃性テープが得られることを見出し、この知見に基づいて本発明を完成したものである。
【００７１】
すなわち、中性紙の厚さが２０μｍ未満であると、中性紙が薄過ぎて金属箔が薄い場合にガス圧で亀裂が入るのを抑えることができない場合があるとともに、破れ易くなるため積層するための施工が困難になり、一方、中性紙の厚さが８０μｍを超えると、中性紙が厚過ぎて下層の金属箔による熱分散の効果が得られ難くなり、中性紙に熱が集中して中性紙自身が燃える恐れがある。したがって、中性紙の厚さは、２０μｍ〜８０μｍの範囲内であることが好ましい。
【００７２】
このようにして、不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに優れた平滑性をも有し、見栄えが損なわれることがない不燃性テープとなる。
【００７３】
請求項１１の発明に係る不燃性テープにおいては、金属箔がアルミニウム箔、ステンレス箔、チタン箔、鋼板箔のいずれかである。これらのアルミニウム箔、ステンレス箔、チタン箔、鋼板箔のうち、アルミニウム箔、鋼板箔は汎用品であり入手が容易で、またアルミニウム箔、ステンレス箔、チタン箔はいずれも錆び難いため、建材等に用いた場合により水分に強い不燃性テープとなる。そして、鋼板箔としては、１００μｍ（０．１ｍｍ）以下の薄いものを用いることによって、カッターナイフでも切断することができ、施工性に優れたものとなる。
【００７４】
このようにして、不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに優れた平滑性をも有し、見栄えが損なわれることがない不燃性テープとなる。
【００７５】
請求項１２の発明に係る不燃性テープにおいては、ケイ酸マグネシウムシートの材料である含水ケイ酸マグネシウム化合物の平均粒径が１０μｍ〜２５μｍの範囲内、より好ましくは平均粒径が１２μｍ〜１８μｍの範囲内である。なお、ここで、「平均粒径」は、ベックマンコルター社製レーザー粒度測定器ＬＳ１３−３２０型を用いてエタノール分散で測定した値である。本発明者らは、鋭意実験研究の結果、含水ケイ酸マグネシウム化合物の平均粒径が１０μｍ〜２５μｍの範囲内である場合に、不燃性テープを構成するケイ酸マグネシウムシートがより不燃性及び防炎性に優れていることを見出し、この知見に基づいて本発明を完成させたものである。
【００７６】
更に、本発明者らは、鋭意実験研究の結果、含水ケイ酸マグネシウム化合物の平均粒径が１２μｍ〜１８μｍの範囲内である場合に、不燃性テープを構成するケイ酸マグネシウムシートがより不燃性及び防炎性に優れているとともに、含水ケイ酸マグネシウム化合物を含むスラリーの粘度が適切な値となり、抄紙がよりスムーズに行えるため、より好ましいことを見出した。したがって、含水ケイ酸マグネシウム化合物の平均粒径は１０μｍ〜２５μｍの範囲内であることが好ましく、１２μｍ〜１８μｍの範囲内であることが、より好ましい。
【００７７】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに優れた平滑性をも有し、見栄えが損なわれることがない不燃性テープとなる。
【００７８】
請求項１３の発明に係る不燃性テープにおいては、ケイ酸マグネシウムシートの材料である含水ケイ酸マグネシウム化合物がセピオライト（含水ケイ酸マグネシウム）である。セピオライトは、含水ケイ酸マグネシウム化合物の中でも、吸着性・揺変性・固結性を有し、不燃性と耐水性を兼ね備えたケイ酸マグネシウムシートを抄造することができる無機化合物である。そこで、ケイ酸マグネシウムシートの材料である含水ケイ酸マグネシウム化合物として、セピオライトを用いることによって、より優れた不燃性と耐水性を得ることができる。
【００７９】
このようにして、含水ケイ酸マグネシウム化合物・パルプ・ガラス及びバインダーの配合率を最適にして不燃材料の発熱性試験に合格するより優れた不燃性及び防炎性を有するケイ酸マグネシウムシートを開発して、このケイ酸マグネシウムシートと、テープ用粘着剤と、金属箔と、更には中性紙とを積層することによって、不燃材料の発熱性試験に合格できる極めて優れた不燃性を有するとともに優れた平滑性をも有し、見栄えが損なわれることがない不燃性テープとなる。
【発明を実施するための最良の形態】
【００８０】
以下、本発明の実施の形態について、図面を参照しつつ説明する。なお、各実施の形態において、同一の記号及び同一の符号は同一または相当する機能部分を意味し、実施の形態相互の同一の記号及び同一の符号は、それら実施の形態に共通する機能部分であるから、ここでは重複する詳細な説明を省略する。
【００８１】
実施の形態１
まず、本発明の実施の形態１に係る不燃性テープについて、図１乃至図４を参照して説明する。
【００８２】
図１は本発明の実施の形態１に係る不燃性テープを構成するケイ酸マグネシウムシートの製造方法を示すフローチャートである。図２は本発明の実施の形態１に係る不燃性テープを構成するケイ酸マグネシウムシートに用いられる含水ケイ酸マグネシウム化合物としてのセピオライトの粒度分布を示すグラフである。図３（ａ）は本発明の実施の形態１に係る不燃性テープの全体構造を示す斜視図、（ｂ）は本発明の実施の形態１に係る不燃性テープの積層構造を示す断面図である。図４は本発明の実施の形態１に係る不燃性テープの不燃性試験の結果を示すグラフである。
【００８３】
まず、本実施の形態１に係る不燃性テープを構成するケイ酸マグネシウムシートの製造方法について、図１を参照して説明する。図１に示されるように、ステップＳ１０の解繊工程においては、主原料であるセピオライト等の含水ケイ酸マグネシウム化合物と、補強材としてのアルミナホウケイ酸ガラス・パルプとを解繊機に入れて、攪拌によって微細繊維の塊からなるセピオライト等を十分に解繊して、その分散性を良くするとともに、アルミナホウケイ酸ガラス・パルプと均質に混合する。
【００８４】
次に、ステップＳ１１の原料混合工程においては、解繊されアルミナホウケイ酸ガラス・パルプと混合されたセピオライト等の含水ケイ酸マグネシウム化合物をバインダーであるバインダー・軟化剤・安定剤等とともに混合タンクに入れ、水と混合してスラリーを作製する。ここで、バインダーとしては、紙力増強用の分子量８０万〜１００万のポリアクリルアミドを使用した。作製されたスラリーは、紙料化処理工程（ステップＳ１２）において、紙料集束化反応装置によって集束化処理される。この紙料化処理工程によって、粗大化されたフロックが形成され、抄造性が向上したスラリーが形成される。
【００８５】
紙料化処理工程（ステップＳ１２）で紙料化調製されたスラリーは、ストックタンクに送出され、沈降分離や調製紙料の崩壊等が生じないように、混合状態が常に均一化されるように維持する蓄積工程に入る（ステップＳ１３）。蓄積工程においてストックタンクに蓄積されたスラリーは、定量ホッパーにポンプアップされ、定量ホッパーで計量されたスラリーは次いで抄造工程に入る（ステップＳ１４）。
【００８６】
この抄造工程（ステップＳ１４）において、セピオライト等の含水ケイ酸マグネシウム化合物を主材として含み、粗大化した良好なフロックが形成されたスラリーは、連続抄紙機等によって抄造される。本実施の形態１においては、丸網式抄紙機を用いて抄造した。このとき、スラリー濃度は０．５％〜１．０％であり、抄紙機には６０〜８０メッシュの抄紙網を使用した。凝集フロックが形成されたスラリーを抄紙網に流し込むと、その凝集フロックを通して水が速やかに抄紙網から流れ落ちて、紙層が形成される。
【００８７】
その後、この紙層を乾燥工程（ステップＳ１５）においてプレスを掛けて脱水し、脱水された湿紙を例えばスチーム回転ドライヤーによって、約１２０℃の温度で所定時間乾燥する。この加熱乾燥によって、紙層の内部の水分が蒸発して、バインダーの凝縮と硬化が促進されて乾燥固化される。乾燥されたケイ酸マグネシウムシートは、スチーム回転ドライヤーのドライヤー面から剥離されて、巻取紙に形成される。以上のステップＳ１０〜ステップＳ１５の工程によって、厚さが０．２ｍｍ〜０．３ｍｍのケイ酸マグネシウムシート３が完成する。
【００８８】
次に、本実施の形態１に係る不燃性テープを構成するケイ酸マグネシウムシート３の原料配合について説明する。本実施の形態１に係るケイ酸マグネシウムシート３は、含水ケイ酸マグネシウム化合物としてセピオライト（含水ケイ酸マグネシウム、「マウンテンレザー（山皮）」、「マウンテンウッド」とも呼ばれる。）のみを用いたものである。実施例に係るケイ酸マグネシウムシート３の原料配合を、表１に示す。
【００８９】
【表１】
2009173730.tif 000003
【００９０】
表１に示されるように、実施例に係るケイ酸マグネシウムシート３は、主成分としての含水ケイ酸マグネシウム化合物としてセピオライトを８０．０重量％含有している。ここで、セピオライトとしては水澤化学工業（株）のセピオライトを使用した。また、アルミナホウケイ酸ガラス繊維（長さが１ｍｍ〜３ｍｍ）を５．０重量％、パルプを１０．０重量％、バインダー類を５．０重量％含有している。
【００９１】
バインダー類としては、紙力増強剤として、セピオライトとの相性が良い昭和高分子化学工業（株）製の湿潤紙力増強剤と乾燥紙力増強剤とを合わせて使用し、無機バインダーとして王子製紙（株）製の硫酸アルミニウムを使用している。更に、高分子凝集剤を使用している。
【００９２】
このように、含水ケイ酸マグネシウム化合物としてのセピオライト７５重量％〜８５重量％、パルプ７重量％〜１２重量％、長さが１ｍｍ〜３ｍｍのアルミナホウケイ酸ガラス繊維２重量％〜５重量％、及びバインダー３重量％〜８重量％を含有するケイ酸マグネシウムシートとすることによって、耐熱性・不燃性が一段と向上し、実施例に係るケイ酸マグネシウムシート３も、不燃性かつ防炎性で、ガスバーナーの炎にかざしても僅かな発煙を発生して黒色化するだけで、炎が貫通することなく形状を維持するものであり、防炎１級の認定を受けている。
【００９３】
また、実施例に係るケイ酸マグネシウムシート３は、不燃材料の発熱性試験において２０分の加熱により６００℃近くになっても、発熱量は僅かに０．８ＭＪであり、しかも僅か０．２５ｍｍの厚さで亀裂もなく形状を保持し、不燃材料として合格しており、極めて優れた不燃性を有している。更に、実施例に係るケイ酸マグネシウムシート３においては、後述する変形例に係るケイ酸マグネシウムシートと異なり、長さが１ｍｍ〜３ｍｍのガラス繊維を用いていることによって、内部組織が密になり、その結果表面が極めて平滑になるという作用効果が得られる。
【００９４】
次に、変形例に係るケイ酸マグネシウムシートの原料配合について説明する。変形例に係るケイ酸マグネシウムシートにおいても、含水ケイ酸マグネシウム化合物としてセピオライト（含水ケイ酸マグネシウム）を用いている。但し、アルミナホウケイ酸ガラス繊維の長さが平均６ｍｍと長いものを用いている点が異なっている。変形例に係るケイ酸マグネシウムシートの原料配合を、表２に示す。
【００９５】
【表２】
2009173730.tif 000004
【００９６】
表２に示されるように、変形例に係るケイ酸マグネシウムシートは、主成分としてセピオライトを７７．０重量％含有し、アルミナホウケイ酸ガラス繊維（平均長さ６ｍｍ）を１０．０重量％、パルプを８．０重量％、バインダー類を５．０重量％含有している。ここで、セピオライト（含水ケイ酸マグネシウム）としては、水澤化学工業（株）のセピオライトを使用した。
【００９７】
また、バインダー類としては、紙力増強剤として、セピオライトとの相性が良い昭和高分子化学工業（株）製の湿潤紙力増強剤と乾燥紙力増強剤とを合わせて使用し、無機バインダーとして王子製紙（株）製の硫酸アルミニウムを使用している。更に、高分子凝集剤を使用している。
【００９８】
このように、含水ケイ酸マグネシウム化合物としてのセピオライト７５重量％〜８５重量％、パルプ７重量％〜１２重量％、アルミナホウケイ酸ガラス繊維２重量％〜１０重量％、及びバインダー３重量％〜８重量％を含有するケイ酸マグネシウムシートとすることによって、耐熱性・不燃性が一段と向上し、変形例に係るケイ酸マグネシウムシートも、不燃性かつ防炎性で、ガスバーナーの炎にかざしても僅かな発煙を発生して黒色化するだけで、炎が貫通することなく形状を維持するものであり、防炎１級の認定を受けている。
【００９９】
更に、変形例に係るケイ酸マグネシウムシートも、不燃材料の発熱性試験において２０分の加熱により６００℃近くになっても、発熱量は僅かに０．８ＭＪであり、しかも僅か０．２５ｍｍの厚さで亀裂もなく形状を保持し、不燃材料として合格しており、極めて優れた不燃性を有している。
【０１００】
以上説明したように、本実施の形態１の不燃性テープに用いられる実施例に係る配合においては、厚さ約０．２５ｍｍの少なくとも片面が極めて平滑なケイ酸マグネシウムシート３が得られるが、変形例に係る配合においては、同じ条件で加圧乾燥を行っているにも関わらず、両面とも表面に細かい凹凸が形成されて完全に平滑な面とはならない。
【０１０１】
変形例に係るケイ酸マグネシウムシートにおいては、平均長さ６ｍｍのアルミナホウケイ酸ガラス繊維を用いているため、長いガラス繊維が嵩張って、セピオライトやパルプの充填密度も疎となり、この結果、ケイ酸マグネシウムシートの表面に細かい凹凸が一面に形成されて、完全に平滑ではなくなる。
【０１０２】
これに対して、本実施の形態１の実施例に係るケイ酸マグネシウムシート３においては、最大長さ３ｍｍ（１ｍｍ〜３ｍｍの範囲内）のアルミナホウケイ酸ガラス繊維を用いているため、ガラス繊維もセピオライトやパルプも密に充填されて、その結果ケイ酸マグネシウムシート３の表面が極めて平滑となり、文字・模様等の印刷が容易に美しくできるという作用効果が得られる。
【０１０３】
しかしながら、変形例に係るケイ酸マグネシウムシートも、表面の完全な平滑性においては実施例に係るケイ酸マグネシウムシート３には劣るものの、従来の不燃性テープと比較すれば平滑性に優れており、しかも実施例に係るケイ酸マグネシウムシート３と同等の極めて優れた不燃性を有しているため、本実施の形態１の不燃性テープにおいて、実施例に係るケイ酸マグネシウムシート３の代わりに変形例に係るケイ酸マグネシウムシートを用いても、同等の不燃性を有する不燃性テープを得ることができる。
【０１０４】
次に、本実施の形態１の実施例及び変形例に係るケイ酸マグネシウムシートに用いられるセピオライトの粒度分布について、図２を参照して説明する。図２は実施例及び変形例に係るケイ酸マグネシウムシートに用いられるセピオライトの粒度分布をベックマンコルター社製レーザー粒度測定器ＬＳ１３−３２０型を用いてエタノール分散で測定した結果を示すものである。
【０１０５】
図２に示されるように、実施例及び変形例に係るケイ酸マグネシウムシートに用いられるセピオライトは、いずれも美しい正規分布曲線を描く粒度分布を有しており、実施例に係るセピオライトの平均粒径は１２．０μｍであり、変形例に係るセピオライトの平均粒径は１７．２μｍである。これらのセピオライトを含むスラリーの粘度は適切な値となり、図１のステップＳ１４に示される抄造工程をよりスムーズに行うことができる。したがって、セピオライトの平均粒径は、１２μｍ〜１８μｍの範囲内であることが、より好ましい。
【０１０６】
また、セピオライトの平均粒径が１０μｍ〜２５μｍの範囲内である場合に、ケイ酸マグネシウムシートがより不燃性及び防炎性に優れたものとなることが分かった。したがって、セピオライトの平均粒径は１０μｍ〜２５μｍの範囲内であることが好ましい。
【０１０７】
次に、本実施の形態１に係る不燃性テープ１の全体構造及び積層構造について、図３を参照して説明する。
【０１０８】
図３（ａ），（ｂ）に示されるように、本実施の形態１に係る不燃性テープ１は、第１層の中性紙６と、第２層の金属箔としてのアルミニウム箔２と、第３層の含水ケイ酸マグネシウム化合物７５重量％〜８５重量％・パルプ７重量％〜１２重量％・ガラス繊維２重量％〜１０重量％及びバインダー３重量％〜８重量％を含有するケイ酸マグネシウムシート３と、第４層のテープ用粘着剤としてのアクリル溶剤型粘着剤４とを順次積層させて構成される。そして、アクリル溶剤型粘着剤４の表面には、離型紙５が重ね合わされている。
【０１０９】
ここで、図３（ｂ）には示されていないが、本実施の形態１に係る不燃性テープ１においては、各層の間に接着剤としてのポリエチレン樹脂が塗布されている。すなわち、実施例１に係る不燃性テープ１においては、第１層の中性紙６と第２層のアルミニウム箔２とが、また第２層のアルミニウム箔２と第３層のケイ酸マグネシウムシート３とが、接着剤としてのポリエチレン樹脂によって互いに接着されることによって積層されている。接着剤としてのポリエチレン樹脂層の厚さは約１５μｍである。
【０１１０】
なお、接着剤としてはポリエチレン樹脂に限られるものではなく、ポリプロピレン、塩化ビニル、アクリル樹脂等の熱可塑性樹脂を始めとして、エポキシ樹脂、フェノール樹脂、ウレタン樹脂等の熱硬化性樹脂を用いることもでき、アクリルゴム等の熱可塑性エラストマーを用いることもできる。
【０１１１】
また、本実施の形態１に係る不燃性テープ１においては、中性紙６の厚さは５０μｍで坪量は２３ｇ／ｍ2 、アルミニウム箔２の厚さは２０μｍ、ケイ酸マグネシウムシート３の厚さは０．２５ｍｍ（２５０μｍ）、テープ用粘着剤としてのアクリル溶剤型粘着剤４の坪量は５０ｇ／ｍ2  である。この実施の形態１に係る不燃性テープ１について、不燃材料の発熱性試験を実施して評価した。具体的には、テープ用粘着剤としてのアクリル溶剤型粘着剤４の反対側の面から、輻射強度５０ｋＷ／ｍ2 で加熱して、総発熱量と発熱速度を測定した。測定結果を、図４及び表３に示す。
【０１１２】
【表３】
2009173730.tif 000005
【０１１３】
図４に示されるように、本実施の形態１に係る不燃性テープ１においては、総発熱量は２０分の加熱時間の間ずっと４ＭＪ／ｍ2 を下回っており、発熱速度も極めて小さかった。また、最高発熱速度が継続して２００ｋＷ／ｍ2 を超過した時間も０秒であり、合格値の１０秒未満という条件を満たしていた。更に、表３に示されるように、防火上有害な変形もなく、着火時間もごく短くなっていた。この結果、本実施の形態１に係る不燃性テープ１は、不燃材料の発熱性試験に合格し、不燃材料としての認定を受けられることが明らかになった。また、凹凸がなく極めて平滑性に優れた中性紙６、ケイ酸マグネシウムシート３及びアルミニウム箔２を積層して、更にテープ用粘着剤４を積層してなるものであることから、平滑性においても極めて優れたものであった。
【０１１４】
以上説明したように、本実施の形態１に係る不燃性テープ１においては、ケイ酸マグネシウムシート３の表面にアルミニウム箔２の層を設けて可燃性ガスを遮断するとともに、熱伝導性に優れたアルミニウム箔２で熱を分散させて局所的な加熱にも強くし、更に熱伝導性の小さいケイ酸マグネシウムシート３によってテープ用粘着剤４への熱伝導を遮断して可燃性ガスの発生を抑えることができる。
【０１１５】
但し、表面にアルミニウム箔２の層を設けただけでは、アルミニウム箔２が薄い場合には、可燃性ガスが発生した際にガス圧で亀裂が入って可燃性ガスが漏れる可能性があるとともに、建材等として用いる場合にアルミニウム箔２の表面では装飾を施すことが困難である。そこで、アルミニウム箔２の層の表面に、更に中性紙６の層を設けることによって、アルミニウム箔２が薄くてもガス圧で亀裂が入って可燃性ガスが漏れるのを確実に防止するとともに、建材等として用いる場合に容易に装飾を施すことができるようにした。
【０１１６】
そして、不燃性テープ１を使用する際には、離型紙５を剥がしてアクリル溶剤型粘着剤４の表面を露出させ、このアクリル溶剤型粘着剤４の粘着力によって施工箇所に貼り付けることによって、容易に施工することができる。また、離型紙５がアクリル溶剤型粘着剤４の表面に貼り付けられていることによって不燃性テープ１の保存や取扱いが容易になり、図３（ａ）に示されるように、ロール状に巻き取って保存することができる。
【０１１７】
このようにして、本実施の形態１に係る不燃性テープ１においては、含水ケイ酸マグネシウム化合物・パルプ・ガラス繊維及びバインダーの配合率を最適にして不燃材料の発熱性試験に合格するより優れた不燃性及び防炎性を有するケイ酸マグネシウムシート３と、金属箔としてのアルミニウム箔２と、中性紙６と、テープ用粘着剤としてのアクリル溶剤型粘着剤４と、離型紙５とを積層することによって、不燃材料の発熱性試験に合格する優れた不燃性を有するとともに、極めて平滑性に優れたものとなる。
【０１１８】
なお、本実施の形態１においては、金属箔として厚さ２０μｍのアルミニウム箔２を用いているが、アルミニウム箔２単体では扱い難いため、厚さ１２μｍのアルミニウム箔と厚さ１２μｍの薄洋紙を貼り合わせたものを用いても良い。
【０１１９】
実施の形態２
次に、本発明の実施の形態２に係る不燃性テープについて、図５を参照して説明する。図５（ａ）は本発明の実施の形態２に係る不燃性テープの全体構造を示す斜視図、（ｂ）は本発明の実施の形態２に係る不燃性テープの積層構造を示す断面図である。
【０１２０】
図５（ａ），（ｂ）に示されるように、本実施の形態２に係る不燃性テープ７は、第１層の金属箔としてのアルミニウム箔２と、第２層の含水ケイ酸マグネシウム化合物７５重量％〜８５重量％・パルプ７重量％〜１２重量％・ガラス繊維２重量％〜１０重量％及びバインダー３重量％〜８重量％を含有するケイ酸マグネシウムシート３と、第３層のテープ用粘着剤としてのアクリル溶剤型粘着剤４とを順次積層させて構成される。そして、アクリル溶剤型粘着剤４には、離型紙５が貼り付けられている。
【０１２１】
ここで、図５（ｂ）には示されていないが、本実施の形態２に係る不燃性テープ７においても、各層の間に接着剤としてのエポキシ樹脂が塗布されている。すなわち、第１層のアルミニウム箔２と第２層のケイ酸マグネシウムシート３とが、エポキシ樹脂によって接着されて積層されている。また、アルミニウム箔２の厚さは２０μｍ、ケイ酸マグネシウムシート３の厚さは０．２５ｍｍ（２５０μｍ）、テープ用粘着剤としてのアクリル溶剤型粘着剤４の坪量は５０ｇ／ｍ2  である。
【０１２２】
この本実施の形態２に係る不燃性テープ７について、不燃材料の発熱性試験を実施して評価した。具体的には、テープ用粘着剤であるアクリル溶剤型粘着剤４の反対側の面から、輻射強度５０ｋＷ／ｍ2 で加熱して、総発熱量と発熱速度を測定した。その結果、本実施の形態２に係る不燃性テープ７においては、総発熱量は２０分の加熱時間の間ずっと８ＭＪ／ｍ2 をはるかに下回っており、発熱速度も極めて小さかった。
【０１２３】
また、最高発熱速度が継続して２００ｋＷ／ｍ2 を超過した時間も、合格値の１０秒未満という条件を満たしていた。更に、着火時間もごく短くなっていた。この結果、本実施の形態２に係る不燃性テープ７は、不燃材料の発熱性試験に合格し、不燃材料としての認定を受けられることが明らかになった。また、凹凸がなく極めて平滑性に優れたケイ酸マグネシウムシート３及びアルミニウム箔２を積層して、更にテープ用粘着剤４を積層してなるものであることから、平滑性においても極めて優れたものであった。
【０１２４】
このように、本実施の形態２に係る不燃性テープ７においては、ケイ酸マグネシウムシート３の表面にアルミニウム箔２の層を設けて可燃性ガスを遮断するとともに、熱伝導性に優れたアルミニウム箔２で熱を分散させて局所的な加熱にも強くし、更に熱伝導性の小さいケイ酸マグネシウムシート３によってテープ用粘着剤４への熱伝導を遮断して可燃性ガスの発生を抑えることができる。
【０１２５】
そして、不燃性テープ７を使用する際には、離型紙５を剥がしてアクリル溶剤型粘着剤４の表面を露出させ、このアクリル溶剤型粘着剤４の粘着力によって施工箇所に貼り付けることによって、容易に施工することができる。また、離型紙５がアクリル溶剤型粘着剤４の表面に貼り付けられていることによって不燃性テープ７の保存や取扱いが容易になり、図５（ａ）に示されるように、ロール状に巻き取って保存することができる。
【０１２６】
このようにして、本実施の形態２に係る不燃性テープ７においては、含水ケイ酸マグネシウム化合物・パルプ・ガラス繊維及びバインダーの配合率を最適にして不燃材料の発熱性試験に合格するより優れた不燃性及び防炎性を有するケイ酸マグネシウムシート３と、金属箔としてのアルミニウム箔２と、テープ用粘着剤としてのアクリル溶剤型粘着剤４と、離型紙５とを積層することによって、不燃材料の発熱性試験に合格する優れた不燃性を有するとともに、極めて平滑性に優れたものとなる。
【０１２７】
なお、本実施の形態２においては、金属箔として厚さ２０μｍのアルミニウム箔２を用いているが、アルミニウム箔２単体では扱い難いため、厚さ１２μｍのアルミニウム箔と厚さ１２μｍの薄洋紙を貼り合わせたものを用いても良い。
【０１２８】
実施の形態３
次に、本発明の実施の形態３に係る不燃性テープについて、図６を参照して説明する。図６（ａ）は本発明の実施の形態３に係る不燃性テープの全体構造を示す斜視図、（ｂ）は本発明の実施の形態３に係る不燃性テープの積層構造を示す断面図である。
【０１２９】
図６（ａ），（ｂ）に示されるように、本実施の形態３に係る不燃性テープ１１は、第１層の含水ケイ酸マグネシウム化合物７５重量％〜８５重量％・パルプ７重量％〜１２重量％・ガラス繊維２重量％〜１０重量％及びバインダー３重量％〜８重量％を含有するケイ酸マグネシウムシート３と、第２層の金属箔としてのアルミニウム箔２と、第３層のテープ用粘着剤としてのアクリル溶剤型粘着剤４とを順次積層させて構成される。そして、アクリル溶剤型粘着剤４には、離型紙５が貼り付けられている。
【０１３０】
すなわち、本実施の形態３に係る不燃性テープ１１は、上記実施の形態２に係る不燃性テープ７の第１層と第２層とを入れ替えた積層構造を有しており、ケイ酸マグネシウムシート３が表面になるようにしたものである。不燃性テープ１１が用いられる場所において水が使われる場合等に、アルミニウム箔２が表面に出ていると漏電の恐れがあるため、ケイ酸マグネシウムシート３が表面に出るようにすることが好ましい。そして、このように第１層と第２層とを入れ替えても、上記実施の形態２に係る不燃性テープ７と同様の作用効果を得ることができる。
【０１３１】
この本実施の形態３に係る不燃性テープ１１について、不燃材料の発熱性試験を実施して評価した。具体的には、テープ用粘着剤であるアクリル溶剤型粘着剤４の反対側の面から、輻射強度５０ｋＷ／ｍ2 で加熱して、総発熱量と発熱速度を測定した。その結果、本実施の形態３に係る不燃性テープ１１においては、総発熱量は２０分の加熱時間の間ずっと８ＭＪ／ｍ2 をはるかに下回っており、発熱速度も極めて小さかった。
【０１３２】
また、最高発熱速度が継続して２００ｋＷ／ｍ2 を超過した時間も、合格値の１０秒未満という条件を満たしていた。更に、着火時間もごく短くなっていた。この結果、本実施の形態３に係る不燃性テープ１１は、不燃材料の発熱性試験に合格し、不燃材料としての認定を受けられることが明らかになった。また、凹凸がなく極めて平滑性に優れたケイ酸マグネシウムシート３及びアルミニウム箔２を積層して、更にテープ用粘着剤４を積層してなるものであることから、平滑性においても極めて優れたものであった。
【０１３３】
このように、本実施の形態３に係る不燃性テープ１１においては、ケイ酸マグネシウムシート３の裏面にアルミニウム箔２の層を設けて可燃性ガスを遮断するとともに、熱伝導性に優れたアルミニウム箔２で熱を分散させて局所的な加熱にも強くし、更に熱伝導性の小さいケイ酸マグネシウムシート３によってテープ用粘着剤４への熱伝導を遮断して可燃性ガスの発生を抑えることができる。
【０１３４】
そして、不燃性テープ１１を使用する際には、離型紙５を剥がしてアクリル溶剤型粘着剤４の表面を露出させ、このアクリル溶剤型粘着剤４の粘着力によって施工箇所に貼り付けることによって、容易に施工することができる。また、離型紙５がアクリル溶剤型粘着剤４の表面に貼り付けられていることによって不燃性テープ１１の保存や取扱いが容易になり、図６（ａ）に示されるように、ロール状に巻き取って保存することができる。
【０１３５】
このようにして、本実施の形態３に係る不燃性テープ１１においては、含水ケイ酸マグネシウム化合物・パルプ・ガラス繊維及びバインダーの配合率を最適にして不燃材料の発熱性試験に合格するより優れた不燃性及び防炎性を有するケイ酸マグネシウムシート３と、金属箔としてのアルミニウム箔２と、テープ用粘着剤としてのアクリル溶剤型粘着剤４と、離型紙５とを積層することによって、不燃材料の発熱性試験に合格する優れた不燃性を有するとともに、極めて平滑性に優れたものとなる。
【０１３６】
なお、本実施の形態３においては、金属箔として厚さ２０μｍのアルミニウム箔２を用いているが、アルミニウム箔２単体では扱い難いため、厚さ１２μｍのアルミニウム箔と厚さ１２μｍの薄洋紙を貼り合わせたものを用いても良い。
【０１３７】
実施の形態４
次に、本発明の実施の形態４に係る不燃性テープについて、図７及び図８を参照して説明する。図７（ａ）は本発明の実施の形態４に係る不燃性テープの全体構造を示す斜視図、（ｂ）は本発明の実施の形態４に係る不燃性テープの積層構造を示す断面図である。図８は本発明の実施の形態４に係る不燃性テープの不燃性試験の結果を示すグラフである。
【０１３８】
図７（ａ），（ｂ）に示されるように、本実施の形態４に係る不燃性テープ１２は、第１層の中性紙６と、第２層の金属箔としてのアルミニウム箔２と、第３層の含水ケイ酸マグネシウム化合物６５重量％〜７５重量％・パルプ２３重量％〜２５重量％・アルミナホウケイ酸ガラス０重量％〜２重量％及びバインダー３重量％〜７重量％を含有するケイ酸マグネシウムシート１３と、第４層のテープ用粘着剤としてのアクリル溶剤型粘着剤４とを順次積層させて構成される。そして、アクリル溶剤型粘着剤４の表面には、離型紙５が重ね合わされている。
【０１３９】
すなわち、本実施の形態４に係る不燃性テープ１２は、上記実施の形態１に係る不燃性テープ１におけるケイ酸マグネシウムシート３が、ケイ酸マグネシウムシート１３と置き換えられた構造を有している。そして、ケイ酸マグネシウムシート１３の製造方法は、上記実施の形態１に係る不燃性テープ１おけるケイ酸マグネシウムシート３と同様である。具体的なケイ酸マグネシウムシート１３の組成は、含水ケイ酸マグネシウム化合物としてのセピオライト７０重量％、パルプ２４重量％、アルミナホウケイ酸ガラス１重量％、バインダー（アクリル樹脂及びエポキシ樹脂）５重量％である。
【０１４０】
ここで、図７（ｂ）には示されていないが、本実施の形態４に係る不燃性テープ１２においても、各層の間に接着剤としてのポリエチレン樹脂が塗布されている。すなわち、本実施の形態４に係る不燃性テープ１２においては、第１層の中性紙６と第２層のアルミニウム箔２とが、また第２層のアルミニウム箔２と第３層のケイ酸マグネシウムシート１３とが、接着剤としてのポリエチレン樹脂によって互いに接着されることによって積層されている。接着剤としてのポリエチレン樹脂層の厚さは約１５μｍである。
【０１４１】
なお、接着剤としてはポリエチレン樹脂に限られるものではなく、ポリプロピレン、塩化ビニル、アクリル樹脂等の熱可塑性樹脂を始めとして、エポキシ樹脂、フェノール樹脂、ウレタン樹脂等の熱硬化性樹脂を用いることもでき、アクリルゴム等の熱可塑性エラストマーを用いることもできる。
【０１４２】
また、本実施の形態４に係る不燃性テープ１２においては、中性紙６の厚さは５０μｍで坪量は２３ｇ／ｍ2 、アルミニウム箔２の厚さは２０μｍ、ケイ酸マグネシウムシート１３の厚さは０．３５ｍｍ（３５０μｍ）、テープ用粘着剤としてのアクリル溶剤型粘着剤４の坪量は５０ｇ／ｍ2  である。この実施の形態４に係る不燃性テープ１２について、不燃材料の発熱性試験を実施して評価した。具体的には、テープ用粘着剤としてのアクリル溶剤型粘着剤４の反対側の面から、輻射強度５０ｋＷ／ｍ2 で加熱して、総発熱量と発熱速度を測定した。測定結果を、図８に示す。
【０１４３】
図４に示されるように、本実施の形態４に係る不燃性テープ１２においては、総発熱量は２０分の加熱時間の間ずっと６ＭＪ／ｍ2 を下回っており、発熱速度も極めて小さかった。また、最高発熱速度が継続して２００ｋＷ／ｍ2 を超過した時間も、合格値の１０秒未満という条件を満たしていた。更に、防火上有害な変形もなく、着火時間もごく短くなっていた。この結果、本実施の形態４に係る不燃性テープ１２は、不燃材料の発熱性試験に合格し、不燃材料としての認定を受けられることが明らかになった。また、凹凸がなく極めて平滑性に優れた中性紙６、ケイ酸マグネシウムシート１３及びアルミニウム箔２を積層して、更にテープ用粘着剤４を積層してなるものであることから、平滑性においても極めて優れたものであった。
【０１４４】
以上説明したように、本実施の形態４に係る不燃性テープ１２においては、ケイ酸マグネシウムシート１３の表面にアルミニウム箔２の層を設けて可燃性ガスを遮断するとともに、熱伝導性に優れたアルミニウム箔２で熱を分散させて局所的な加熱にも強くし、更に熱伝導性の小さいケイ酸マグネシウムシート１３によってテープ用粘着剤４への熱伝導を遮断して可燃性ガスの発生を抑えることができる。
【０１４５】
但し、表面にアルミニウム箔２の層を設けただけでは、アルミニウム箔２が薄い場合には、可燃性ガスが発生した際にガス圧で亀裂が入って可燃性ガスが漏れる可能性があるとともに、建材等として用いる場合にアルミニウム箔２の表面では装飾を施すことが困難である。そこで、アルミニウム箔２の層の表面に、更に中性紙６の層を設けることによって、アルミニウム箔２が薄くてもガス圧で亀裂が入って可燃性ガスが漏れるのを確実に防止するとともに、建材等として用いる場合に容易に装飾を施すことができるようにした。
【０１４６】
そして、不燃性テープ１２を使用する際には、離型紙５を剥がしてアクリル溶剤型粘着剤４の表面を露出させ、このアクリル溶剤型粘着剤４の粘着力によって施工箇所に貼り付けることによって、容易に施工することができる。また、離型紙５がアクリル溶剤型粘着剤４の表面に貼り付けられていることによって不燃性テープ１２の保存や取扱いが容易になり、図７（ａ）に示されるように、ロール状に巻き取って保存することができる。
【０１４７】
このようにして、本実施の形態４に係る不燃性テープ１２においては、含水ケイ酸マグネシウム化合物・パルプ・ガラス繊維及びバインダーの配合率を最適にして不燃材料の発熱性試験に合格するより優れた不燃性及び防炎性を有するケイ酸マグネシウムシート１３と、金属箔としてのアルミニウム箔２と、中性紙６と、テープ用粘着剤としてのアクリル溶剤型粘着剤４と、離型紙５とを積層することによって、不燃材料の発熱性試験に合格する優れた不燃性を有するとともに、極めて平滑性に優れたものとなる。
【０１４８】
なお、本実施の形態４においても、金属箔として厚さ２０μｍのアルミニウム箔２を用いているが、アルミニウム箔２単体では扱い難いため、厚さ１２μｍのアルミニウム箔と厚さ１２μｍの薄洋紙を貼り合わせたものを用いても良い。また、本実施の形態４に係る不燃性テープ１２の構成以外にも、上記実施の形態２に係る不燃性テープ７のように中性紙６を有しない構成としても良いし、上記実施の形態３に係る不燃性テープ１１のように金属箔２とケイ酸マグネシウムシート１３とを入れ替えた構成とすることもできる。
【０１４９】
上記各実施の形態においては、金属箔としてアルミニウム箔を用いた場合のみについて説明したが、金属箔としてはこれら以外にも、ステンレス箔、チタン箔、鋼板箔、金箔、銀箔、銅箔、白金箔、錫箔、真鍮箔、ニッケル箔等、種々の金属の箔を用いることができる。
【０１５０】
また、上記各実施の形態においては、ケイ酸マグネシウムシートの主成分である含水ケイ酸マグネシウム化合物としてセピオライト（含水ケイ酸マグネシウム）を用いた場合について説明したが、セピオライト以外にも、またセピオライトと混合して、アタパルジャイト（含水ケイ酸マグネシウムアルミニウム）、タルク（滑石、含水ケイ酸マグネシウム）等を用いることもできる。
【０１５１】
本発明を実施するに際しては、不燃性テープのその他の部分の構成、構造、材質、成分、配合、厚さ、数量、形状、大きさ、製造方法等についても、上記各実施の形態に限定されるものではない。なお、本発明の実施の形態で挙げている数値は、臨界値を示すものではなく、実施に好適な好適値を示すものであるから、上記数値を若干変更してもその実施を否定するものではない。
【図面の簡単な説明】
【０１５２】
【図１】図１は本発明の実施の形態１に係る不燃性テープを構成するケイ酸マグネシウムシートの製造方法を示すフローチャートである。
【図２】図２は本発明の実施の形態１に係る不燃性テープを構成するケイ酸マグネシウムシートに用いられる含水ケイ酸マグネシウム化合物としてのセピオライトの粒度分布を示すグラフである。
【図３】図３（ａ）は本発明の実施の形態１に係る不燃性テープの全体構造を示す斜視図、（ｂ）は本発明の実施の形態１に係る不燃性テープの積層構造を示す断面図である。
【図４】図４は本発明の実施の形態１に係る不燃性テープの不燃性試験の結果を示すグラフである。
【図５】図５（ａ）は本発明の実施の形態２に係る不燃性テープの全体構造を示す斜視図、（ｂ）は本発明の実施の形態２に係る不燃性テープの積層構造を示す断面図である。
【図６】図６（ａ）は本発明の実施の形態３に係る不燃性テープの全体構造を示す斜視図、（ｂ）は本発明の実施の形態３に係る不燃性テープの積層構造を示す断面図である。
【図７】図７（ａ）は本発明の実施の形態４に係る不燃性テープの全体構造を示す斜視図、（ｂ）は本発明の実施の形態４に係る不燃性テープの積層構造を示す断面図である。
【図８】図８は本発明の実施の形態４に係る不燃性テープの不燃性試験の結果を示すグラフである。
【符号の説明】
【０１５３】
１，７，１１，１２  不燃性テープ
２  金属箔
３，１３  ケイ酸マグネシウムシート
４  テープ用粘着剤
５  離型紙
６  中性紙
【図１】
2009173730.tif 000006
【図２】
2009173730.tif 000007
【図３】
2009173730.tif 000008
【図４】
2009173730.tif 000009
【図５】
2009173730.tif 000010
【図６】
2009173730.tif 000011
【図７】
2009173730.tif 000012
【図８】
2009173730.tif 000013